상기 시험 의 결과 를 , 표 4 및 표 5 에 나타냈 다 . 이 결과 로부터 , Si 를 0 . 5 mass ％ 이상 함유 하 고 , 본 발명 에 적합 한 조건 에서 산세 하 고 , 재산세 하 여 강판 표면 의 철 계 산화물 에 의한 피복 률 을 40 ％ 이하 로 한 본 발 명예 의 고강 도 냉연 강판 은 , 도장 후 내식 성 도 우수 할 뿐 만 아니 라 , 인장 강도 TS 가 590 ㎫ 이상 인 고강도 를 갖 고 있 는 것 을 알 수 있 다 . 또한 , GDS 로 O , Si , Mn 및 Fe 의 깊이 방향 분포 를 측정 한 결과 에서 는 , 본 발명 에 적합 한 조건 에서 산세 한 강판 은 모두 Si 나 O 의 피크 가 나타나 지 않 아 , Si 함유 산화물 층 이 충분히 제거 되 어 있 는 것 이 확인 되 었 다 .